(57)【要約】【課題】単相化率が高く、繊維状物の含有量が低減されたチタン酸カリウムを簡便に製造する方法を提供する。【解決手段】比表面積１〜２ｍ２／ｇの酸化チタン０〜６０質量％、比表面積７〜２００ｍ２／ｇの酸化チタン４０〜１００質量％並びに金属チタンおよび水素化チタンから選ばれる一種以上を合計で０〜４．５質量％配合されてなるチタン原料と、カリウム化合物からなるカリウム原料とを振動ミルを用いて混合する混合工程と、前記混合工程で得られた原料混合物を焼成温度１１５０〜１４００℃で焼成する焼成工程と、前記焼成工程で得られた焼成粉を振動ミルおよび衝撃型粉砕機から選ばれる一種以上により粉砕する粉砕工程とを含むことを特徴とするチタン酸カリウムの製造方法である。【選択図】なし【特許請求の範囲】
【請求項１】
チタン酸カリウムを製造する方法であって、
比表面積１〜２ｍ２／ｇの酸化チタン０〜６０質量％、比表面積７〜２００ｍ２／ｇの酸化チタン４０〜１００質量％並びに金属チタンおよび水素化チタンから選ばれる一種以上を合計で０〜４．５質量％配合されてなるチタン原料と、カリウム化合物からなるカリウム原料とを振動ミルを用いて混合する混合工程と、
前記混合工程で得られた原料混合物を焼成温度１１５０〜１４００℃で焼成する焼成工程と、
前記焼成工程で得られた焼成粉を振動ミルおよび衝撃型粉砕機から選ばれる一種以上により粉砕する粉砕工程と
を含むことを特徴とするチタン酸カリウムの製造方法。 
【発明の詳細な説明】
【技術分野】
【０００１】
本発明は、チタン酸カリウムの製造方法に関する。
【背景技術】
【０００２】
チタン酸カリウムは、自動車、鉄道車両、航空機および産業機械類等における制動装置を構成する、ブレーキライニング、ディスクパッド、クラッチフェージング等の摩擦摺動部材用の摩擦材として有用な材料である。特に、一般式Ｋ２Ｏ・ｎＴｉＯ２（ｎは１〜１２の整数）で示されるチタン酸カリウムのうち、ｎが６である６チタン酸カリウムは、トンネル構造の結晶構造を有し、上記６チタン酸カリウムの繊維状物（繊維状粒子）を含有する摩擦材は特に耐熱性等に優れることが知られている。
【０００３】
しかしながら、繊維状のチタン酸カリウムは、嵩高いために成形性に劣るばかりか、流動性が低いために摩擦材中に均一に分散させることが困難であり、取り扱い難かった。
【０００４】
そこで、繊維状のチタン酸カリウムに代えて、６チタン酸カリウムの焼成物を衝撃式ミルで粉砕してなる非繊維状チタン酸カリウムが提案されており（特許文献１（特開２００８−１１０９１８号公報）参照）、非繊維状チタン酸カリウムとして、電子顕微鏡観察したときに、直径３μｍ以下、長さ５μｍ以上で、長さと直径との比（アスペクト比）が３以上である粉末を０．７〜３．０％含むものが開示されているものの、繊維状のチタン酸カリウムの含有割合をさらに低減する製造方法が求められる。
【先行技術文献】
【特許文献】
【０００５】
【特許文献１】特開２００８−１１０９１８号公報
【発明の開示】
【発明が解決しようとする課題】
【０００６】
このような状況下、本発明は、単相化率が高く、繊維状物の含有量が低減されたチタン酸カリウムを簡便に製造する方法を提供することを目的とする。
【課題を解決するための手段】
【０００７】
上記技術課題を解決すべく、本発明者等が鋭意検討を行ったところ、比表面積１〜２ｍ２／ｇの酸化チタンが０〜６０質量％、比表面積７〜２００ｍ２／ｇの酸化チタンが４０〜１００質量％および金属チタンが０〜４．５質量％配合されてなるチタン原料と、カリウム化合物からなるカリウム原料とを振動ミルを用いて混合する混合工程と、前記混合工程で得られた原料混合物を焼成温度１１５０〜１４００℃で焼成する焼成工程と、前記焼成工程で得られた焼成粉を振動ミルおよび衝撃型粉砕機から選ばれる一種以上により粉砕する粉砕工程とを含むチタン酸カリウムの製造方法により、上記技術課題を解決し得ることを見出し、本知見に基づいて本発明を完成するに至った。
【０００８】
すなわち、本発明は、
チタン酸カリウムを製造する方法であって、
比表面積１〜２ｍ２／ｇの酸化チタン０〜６０質量％、比表面積７〜２００ｍ２／ｇの酸化チタン４０〜１００質量％並びに金属チタンおよび水素化チタンから選ばれる一種以上を合計で０〜４．５質量％配合されてなるチタン原料と、カリウム化合物からなるカリウム原料とを振動ミルを用いて混合する混合工程と、
前記混合工程で得られた原料混合物を焼成温度１１５０〜１４００℃で焼成する焼成工程と、
前記焼成工程で得られた焼成粉を振動ミルおよび衝撃型粉砕機から選ばれる一種以上により粉砕する粉砕工程と
を含むことを特徴とするチタン酸カリウムの製造方法
を提供するものである。
【発明の効果】
【０００９】
本発明によれば、単相化率が高く、繊維状物の含有量が低減されたチタン酸カリウムを簡便に製造する方法を提供することができる。
【発明を実施するための形態】
【００１０】
本発明のチタン酸カリウムの製造方法は、比表面積１〜２ｍ２／ｇの酸化チタン０〜６０質量％、比表面積７〜２００ｍ２／ｇの酸化チタン４０〜１００質量％並びに金属チタンおよび水素化チタンから選ばれる一種以上を合計で０〜４．５質量％配合されてなるチタン原料と、カリウム化合物からなるカリウム原料とを振動ミルを用いて混合する混合工程と、前記混合工程で得られた原料混合物を焼成温度１１５０〜１４００℃で焼成する焼成工程と、前記焼成工程で得られた焼成粉を振動ミルおよび衝撃型粉砕機から選ばれる一種以上により粉砕する粉砕工程とを含むことを特徴とするものである。
【００１１】
本発明のチタン酸カリウムの製造方法において、チタン原料中に占める比表面積１〜２ｍ２／ｇの酸化チタンの含有割合は、０〜６０質量％であり、０〜４０質量％であることが好ましく、０〜２０質量％であることがさらに好ましい。
【００１２】
本発明のチタン酸カリウムの製造方法において、比表面積１〜２ｍ２／ｇの酸化チタンの含有割合が上記範囲内にあることにより、繊維状物の含有割合を低減したチタン酸カリウムを容易に製造することができる。
【００１３】
なお、本出願書類において、酸化チタンの比表面積は、ＢＥＴ法により、比表面積測定機（カンタクローム・インスツルメンツ社製）を用い、脱気温度３５０℃、脱気時間４５分で測定された値を意味するものとする。
【００１４】
本発明のチタン酸カリウムの製造方法において、チタン原料中に占める比表面積７〜２００ｍ２／ｇの酸化チタンの含有割合は、４０〜１００質量％であり、６０〜１００質量％であることが好ましく、８０〜１００質量％であることがさらに好ましい。
【００１５】
本発明のチタン酸カリウムの製造方法において、チタン原料中に占める比表面積７〜２００ｍ２／ｇの酸化チタンの含有割合が上記範囲内にあることにより、原料の混合時に酸化チタン原料の分散性が向上し易くなり、また、焼成後に得られるチタン酸カリウムの太さ（短径）を容易に太くすることができる。
【００１６】
本発明のチタン酸カリウムの製造方法において、比表面積７〜２００ｍ２／ｇの酸化チタンとしては、比表面積が７〜５０ｍ２／ｇであるものが好ましく、比表面積が７〜２５ｍ２／ｇであるものがより好ましい。
比表面積が上記範囲内にある酸化チタンを使用することにより、繊維状物の含有割合を低減したチタン酸カリウムを製造し易くなり、さらに焼成時に反応容器や炉壁材等の炉材への付着率を低減して、より簡便にチタン酸カリウムを製造することができる。
【００１７】
本発明のチタン酸カリウムの製造方法において、チタン原料を構成する酸化チタンは、焼成によりチタン酸カリウムを生成する際にチタン源となるものであり、チタン酸カリウムとして、６チタン酸カリウムを好適に調製し得るものであることが好ましい。
本発明のチタン酸カリウムの製造方法において、チタン原料を構成する酸化チタンは、通常粒子形状をとる。
本発明のチタン酸カリウムの製造方法において、比表面積１〜２ｍ２／ｇの酸化チタンや、比表面積７〜２００ｍ２／ｇの酸化チタンとしては、例えば、二酸化チタン、亜酸化チタン等から選ばれる一種以上を挙げることができ、これ等の酸化チタンのうち二酸化チタンが好ましい。
二酸化チタンは、カリウム化合物との混合性および反応性に優れ、また安価であることから、チタン化合物として好適に使用することができる。
【００１８】
二酸化チタンとしては、結晶型がルチル型の二酸化チタンまたはアナターゼ型の二酸化チタンが好ましく、アナターゼ型の二酸化チタンがより好ましい。これ等の二酸化チタンは、純度が９０％以上であるものが好ましい。
【００１９】
本発明のチタン酸カリウムの製造方法において、チタン原料を構成する酸化チタンの形態は、凝集体または造粒体であることが好ましく、酸化チタンが凝集体または造粒体の形態を採ることにより、カリウム化合物からなるカリウム原料と均一に混合することが容易になる。
酸化チタンの凝集体または造粒体としては、二酸化チタンの凝集体（顆粒を含む）または造粒体が好ましい。
【００２０】
本出願書類において、酸化チタンの凝集体とは、酸化チタンの一次粒子が凝集した二次粒子や、酸化チタンの二次粒子が凝集した三次粒子等、酸化チタンのｎ次粒子が凝集したｎ＋１次粒子（ｎは１以上の整数）と表現される粗大粒子（顆粒を含む）であって、平均粒径が０．１ｍｍ以上であるものを意味する。
また、本出願書類において、酸化チタンの造粒体とは、酸化チタン粉粉末を造粒してなる平均粒径が０．１ｍｍ以上であるものを意味する。
【００２１】
二酸化チタンの凝集体としては、硫酸チタンや硫酸チタニルから製造されるもの（硫酸法酸化チタン）や、四塩化チタンを気相で酸化あるいは加水分解して製造されるもの（気相法酸化チタン）や、四塩化チタン水溶液あるいはアルコキシチタンを中和または加水分解して製造されるものを挙げることができる。
【００２２】
二酸化チタンの造粒体としては、市販の微粒酸化チタンをスプレードライにより造粒したものや、市販の微粒酸化チタンにバインダーを添加して混練し造粒したもの等を挙げることができる。
チタン化合物として二酸化チタンの造粒体を採用することにより、振動ミル等の粉砕エネルギーの大きい機械的な混合装置を用いてカリウム化合物と混合した場合であっても、振動ミル等の混合装置の内壁への混合物の付着や固着等を効果的に抑制することができ、容易に均一混合することができる。
【００２３】
本発明のチタン酸カリウムの製造方法において、チタン原料中に占める金属チタンおよび水素化チタンから選ばれる一種以上の合計含有割合は、０〜４．５質量％であり、０〜２．０質量％であることが好ましく、０質量％であることがさらに好ましい。
【００２４】
本発明のチタン酸カリウムの製造方法において、チタン原料である金属チタンおよび水素化チタンはさらに酸化されて二酸化チタンを生成するものであり、混合工程により得られる原料混合物が金属チタンや水素化チタンを含むものであることにより、後述する焼成時に反応容器内で同時に燃焼して反応容器内部における温度分布の偏りを抑制し、反応をより均一に行うことができ、結果として目的組成のチタン酸カリウムを容易に得ることができる。
【００２５】
本発明のチタン酸カリウムの製造方法においては、混合工程で得られる金属チタンおよび水素化チタンから選ばれる一種以上の合計含有割合が上記範囲内にあることにより、得られるチタン酸カリウムの単相化率を容易に向上させることができるとともに、比表面積７〜２００ｍ２／ｇの酸化チタンを一定割合含有することが可能になることから、繊維状物の含有割合を低減したチタン酸カリウムを容易に製造することができる。
【００２６】
本発明のチタン酸カリウムの製造方法において、カリウム原料を構成するカリウム化合物は、焼成によりチタン酸カリウムを生成する際にカリウム源となるものであり、チタン酸カリウムとして、６チタン酸カリウムを好適に調製し得るものであることが好ましい。
【００２７】
本発明の製造方法において、カリウム化合物としては、例えば、酸化カリウム、炭酸カリウム、水酸化カリウム、シュウ酸カリウム等から選ばれる一種以上を挙げることができ、炭酸カリウムであることが好ましい。
これ等のカリウム化合物は、焼成反応時に溶融あるいは分解してチタン原料と反応を生じ易く、また分解後も炭酸ガスや水等を生成するだけで製品中に不純物を残存させ難い。
【００２８】
本発明の製造方法において、通常、カリウム化合物は粉末形状を採り、その比表面積は、取扱いが容易なことから、０．５〜１０．０ｍ２／ｇであることが好ましく、１．０〜８．０ｍ２／ｇであることがより好ましく、１．５〜７．５ｍ２／ｇであることがさらに好ましい。
なお、本出願書類において、カリウム化合物の比表面積は、ＢＥＴ法により測定した値を意味する。
【００２９】
本発明のチタン酸カリウムの製造方法においては、混合工程において、チタン原料と、カリウム化合物からなるカリウム原料とを混合する。
【００３０】
得ようとするチタン酸カリウムが６チタン酸カリウムである場合、理論的には、チタン原料とカリウム原料とを、チタン原子のモル数：カリウム原子のモル比＝６：２になる量を混合工程に供することが効率的であるが、次工程である焼成工程での揮発を考慮して、カリウム原料を、上記カリウム原子の理論量よりも、０モル％を超え１５モル％過剰になるように混合工程に供することが好ましく、上記カリウム原子の理論量よりも５〜１５モル％過剰になるように混合工程に供することがより好ましく、上記カリウム原子の理論量よりも１０〜１４モル％過剰になるように混合工程に供することがさらに好ましい。
チタン原料とカリウム原料を上記割合で混合することにより、得られるチタン酸カリウムの単層化率を向上させることができる。
【００３１】
本発明のチタン酸カリウムの製造方法においては、混合工程において、チタン原料およびカリウム原料に加えて、炭酸リチウムなどのリチウム化合物や、マグネシウム化合物やバリウム化合物などのアルカリ土類金属化合物をさらに混合してもよい。
【００３２】
混合工程で得られる原料混合物が、炭酸リチウムなどのリチウム化合物を含むものであることにより、得られるチタン酸カリウムの形状を容易に所望形状に制御することができる。
また、混合工程で得られる原料混合物が、マグネシウム化合物やバリウム化合物などのアルカリ土類金属化合物を含有するものであることによっても、後述する焼成処に繊維状結晶の生成を抑制しつつ、得られるチタン酸カリウムの形状を容易に所望形状に制御することができる。
【００３３】
本発明のチタン酸カリウムの製造方法においては、混合工程において、チタン酸カリウムの生成に影響しない程度に、チタン化合物およびカリウム化合物に加えて、さらに他の化合物、例えば無機酸化物などを微量混合してもよい。
ここで無機酸化物としては、例えば、Ｆｅ２Ｏ３、Ａｌ２Ｏ３、ＳｉＯ２、ＣｅＯ２、ＷＯ３、ＺｒＯ２、Ｚｒ（ＣＯ３）２、ＣａＣＯ３等から選ばれる一種以上が挙げられる。
【００３４】
本発明のチタン酸カリウムの製造方法において、混合工程で得られる原料混合物が、チタン原料およびカリウム原料に加えて、さらに上記無機酸化物を含有するものである場合、得られる原料混合物中の無機酸化物の含有割合は、固形分換算したときに、全原料量あたり、合計で、５質量％以下であることが好ましく、３質量％以下であることがより好ましく、１質量％以下であることがさらに好ましい。
【００３５】
本発明のチタン酸カリウムの製造方法において、混合工程で得られる原料混合物は、固形分換算したときに、チタン原料およびカリウム原料を、８５〜１００質量％含むものであることが好ましく、８５〜９７質量％含むものであることがより好ましい。
【００３６】
本発明のチタン酸カリウムの製造方法においては、混合工程において各原料を混合することにより原料混合物を調製することができ、これ等の成分を混合する方法としては、乾式混合法または湿式混合法のいずれも採用することができるが、工程簡略化の観点から乾式混合法が好ましい。
【００３７】
本発明のチタン酸カリウムの製造方法において、混合工程における混合は、振動ロッドミル、振動ボールミル等の振動ミルから選ばれる一種以上を挙げることができ、振動ミルが好ましく、振動ロッドミルがより好ましい。
【００３８】
特に、振動ロッドミルでは棒状のロッドによりチタン原料とカリウム原料を粉砕しながら混合することで、ロッド間においてある程度粒径の大きな粉末を粉砕する一方、粒径の小さな粒子は粉砕され難いため、ボールミルのようにより細かい粉末を過粉砕することが少ない。
特に酸化チタンは表面に存在する水酸基のため付着性が強く、過粉砕されて粒径が小さくなるほど比表面積が大きくなり、混合容器内に粉砕物が固着され易くなる。このため、振動ロッドミルを用いて原料を混合することにより他の混合方法に比べより均一に混合することが可能になる。この結果、後述する原料混合物の焼成反応をより均一に行うことができ、所望組成のチタン酸カリウムを容易に生成することができる。
【００３９】
振動ミルを用いて混合する場合、混合条件は、振幅幅が２ｍｍ〜６ｍｍ、処理時間が１０分〜１２０分であることが好ましい。
【００４０】
振動ミルを用いて混合する場合、分散性を向上させるために、原料とは別に、木屑、有機溶媒（アルコール類、トルエン、ヘキサン、ヘプタン、アセトン等）、水等を添加して混合することが好ましい。
上記成分を混合することにより振動ミル内部における酸化チタン等の付着や固着を抑制しつつ、酸化チタンとカリウム化合物とがより均一に分散した原料混合粉を得ることができる。
上記有機溶媒等は、適宜加温等して気化すること等により、得られる原料混合物から容易に除去することができる。
【００４１】
本発明のチタン酸カリウムの製造方法においては、上記混合工程で得られた原料混合物を焼成温度１１５０〜１４００℃で焼成する。上記焼成温度は、１１５０℃〜１３５０℃が好ましく、１２００℃〜１３００℃がより好ましい。
【００４２】
本発明のチタン酸カリウムの製造方法においては、上記焼成温度が上記範囲内にあることにより、単相化率が向上するとともに、粒成長が促進され、得られる焼成粉の太さ（短径）がさらに太く（長く）なるために、アスペクト比が小さく球形状のチタン酸カリウムを容易に製造することができる。
【００４３】
焼成工程で採用する焼成温度まで昇温する昇温速度は特に限定されないが、２℃／分〜７０℃／分であることが好ましく、反応効率を考慮した場合、上記昇温速度は３〜５０℃／分であることが好ましい。
【００４４】
また、本発明のチタン酸カリウムの製造方法においては、焼成工程において目的とする焼成温度で１０分間以上焼成することが好ましく、２０〜４０分間焼成することがより好ましい。
本発明のチタン酸カリウムの製造方法においては、焼成工程において上記の時間焼成することにより、得られるチタン酸カリウム中に含まれる繊維状物の含有割合をより低減することができる。
【００４５】
本発明のチタン酸カリウムの製造方法においては、目的とする焼成温度から５００℃まで２℃／分〜３００℃／分の降温速度になるように冷却することが好ましい。
特に、本発明のチタン酸カリウムの製造方法において、上記降温速度は、５〜２００℃／分であることが好ましく、２０〜１５０℃／分であることがより好ましい。
【００４６】
本発明のチタン酸カリウムの製造方法においては、目的とする焼成温度からの降温速度が上記のとおり規定することにより、チタン酸カリウムの長手方向（長径方向）の粒子成長がより一層阻害され、太さ（短径）方向の長さがより増大した、柱状の結晶をさらに容易に生成することができ、この結果、繊維状物の含有率を一層低減することができる。
【００４７】
本発明のチタン酸カリウムの製造方法において、焼成工程で焼成を行う方法としては、反応容器内に混合工程で得られた原料混合物を装入した状態で焼成する方法、上記混合物にバインダーなどを添加して所望形状の成型体に成形した上で焼成する方法や、上記原料混合物をロータリーキルン等に導入して流動状態で焼成する方法を挙げることができ、ロータリーキルン等のような流動状態で焼成する方法が好ましい。
【００４８】
本発明のチタン酸カリウムの製造方法において、上記焼成時に用いられる反応容器や炉材としては、セラミックス製のものが好ましく、具体的には、アルミナ等のセラミックス材料からなるものを挙げることができる。上記焼成時に用いられる反応容器や炉材の形状としては、円筒状物、凹部を有する円柱状物、凹部を有する方形状物、皿状物等が挙げられる。
【００４９】
また、上記セラミックス製反応容器や炉材に上記原料混合物を接触させるにあたり、セラミックス製反応容器や炉材との接触部に焼成時に炭化する材質からなるシート材を介在させることが好ましい。
【００５０】
焼成時に炭化する材質からなるシート材は、焼成時に焼失すると共に軟化物または流動物を生成しない材質からなるものが好ましく、具体的には、紙、天然繊維製布地、樹皮または熱硬化性樹脂性シート状物等から選ばれる一種以上を挙げることができる。
【００５１】
焼成時に炭化する材質からなるシート材が紙である場合、例えば、塩化ビニール等のように炭化し難く軟化するものが張り合わされていないものが好ましく、いわゆる未晒クラフト紙、両更晒クラフト紙、片艶晒などの包装用紙、段ボール原紙、新聞用紙、上質紙、中質紙、再生紙、書籍用紙、キャストコート紙、アート紙、ＰＰＣ用紙などの情報用紙等が挙げられる。
【００５２】
また、焼成時に炭化する材質からなるシート材が天然繊維製布地である場合、例えば、綿、麻、絹等が挙げられ、焼成時に炭化する材質からなるシート材が熱硬化性樹脂製シート状物である場合、例えば、フェノール樹脂、エポキシ樹脂、メラミン樹脂等からなるシート状物が挙げられる。
【００５３】
焼成時に炭化する材質からなるシート材の形態は、シート、織布、不織布または袋等を挙げることができる。
【００５４】
本発明のチタン酸カリウムの製造方法において、混合物の焼成時に、セラミックス製反応容器や炉材との接触部に焼成時に炭化する材質からなるシート材を介在させることにより、焼成時に混合物中のカリウム化合物が溶融して原料ロスを生じたり、セラミックス製反応容器や炉材に溶融したカリウム化合物が浸透することを回避することができる。
【００５５】
本発明の製造方法において、上記シート材は、例えば、セラミックス製反応容器に設けられる凹部内側の底部に静置した上で混合物を導入することにより、カリウム化合物のロスや、カリウム化合物のセラミックス製反応容器への浸透を好適に回避することができる。
【００５６】
また、上記シート材は、例えば、セラミックス製反応容器に設けられる凹部の内壁全体に設置した上で混合物を導入することにより、カリウム化合物のロスや、カリウム化合物のセラミックス製反応容器への浸透をより好適に回避することができる。
【００５７】
本発明のチタン酸カリウムの製造方法においては、粉砕工程において、上記焼成工程で得られた焼成粉を振動ミルおよび衝撃型粉砕機から選ばれる一種以上によって粉砕する。
【００５８】
本発明のチタン酸カリウムの製造方法において、焼成工程で得られた焼成粉を粉砕する手段は、振動ミル（振動ロッドミル、振動ボールミル等）または衝撃型粉砕機（高速回転ミル、分級機内蔵型高速回転ミル、容器駆動媒体ミル、媒体攪拌式ミル、気流式粉砕機等）であり、これ等の粉砕手段を組み合わせて使用してもよい。
【００５９】
特に振動ロッドミルと分級機内蔵型高速回転ミルを組み合わせて使用することが好ましく、振動ロッドミルと分級機内蔵型高速回転ミルを組み合わせて使用することにより、得られるチタン酸カリウム中の繊維状物（繊維状のチタン酸カリウム）の含有量を低減し易くなる。
【００６０】
粉砕工程において、振動ロッドミルを用いて焼成粉を粉砕する場合、粉砕条件は、振幅幅が２ｍｍ〜６ｍｍ、焼成粉の投入速度が２０〜１００ｋｇ／時間であることが好ましい。
粉砕工程において、分級機内蔵型高速回転ミルを用いて焼成物を粉砕する場合、粉砕条件は、回転数が４００００〜１０００００ｒｐｍ、焼成粉の投入速度が２０〜１００ｋｇ／時間であることが好ましい。
【００６１】
上記焼成処理により得られた焼成粉は、柱状の太さ（短径）方向の長さが増大したチタン酸カリウム結晶を含むものであるが、その多くが比較的強く密着した凝集体であることから、上記粉砕処理により、所望の粒径まで粉砕することができる。
【００６２】
上記粉砕処理によって得られる粉砕物は、必要に応じてさらに分級処理または篩分け処理することにより、所望の粒度分布を有するチタン酸カリウムを得ることができる。
【００６３】
本発明のチタン酸カリウムの製造方法によれば、従来、焼成反応後に行われていた、ｐＨ調整や酸洗浄などによる成分調整を行う必要がなく、目的とする６チタン酸カリウム等のチタン酸カリウムを単に焼成するだけで簡便かつ安価に製造することができる。
【００６４】
本発明の製造方法においては、混合工程において、チタン原料として比表面積７〜２００ｍ２／ｇの酸化チタン４０質量％以上含むものを用い、振動ミルを用いて混合することで分散性が向上するとともに、引き続く焼成工程で得られる焼成粉の太さ（短径）を太くすることができ、また、焼成工程において、混合工程で得られた原料混合物を焼成温度１１５０〜１４００℃で焼成することにより単相化率を向上させるとともに、粒成長が促進されて得られる焼成粉の太さ（短径）をさらに太くすることができ、粉砕工程において、振動ミルおよび衝撃型粉砕機から選ばれる一種以上で焼成粉を粉砕することで、得られるチタン酸カリウムの長径をさらに短くするとともに、得られるチタン酸カリウムの分散性がより向上すると考えられる。
【００６５】
本発明の製造方法で得られるチタン酸カリウムは、平均粒径が、２０〜１２０μｍであるものが好適であり、４０〜８０μｍであるものがより好適である。
本発明の製造方法で得られるチタン酸カリウムは、平均太さ（平均短径）が、２〜６μｍであるものが好適であり、３〜５μｍであるものがより好適である。また、本発明の製造方法で得られるチタン酸カリウムは、長手方向の平均長さ（平均長径）が、３〜１０μｍであるものが好適であり、４〜８μｍであるものがより好適である。
また、本発明の製造方法で得られるチタン酸カリウムは、アスペクト比（長手方向の長さ（長径）／太さ（短径））の平均値が、１〜３であるものが好適であり、１〜２であるものがより好適である。
【００６６】
本発明の製造方法で得られるチタン酸カリウムは、平均円形度が０．７３以下であることが好ましく、０．５０〜０．７０であることがより好ましく、０．５５〜０．６７であることがさらに好ましい。
【００６７】
本発明の製造方法においては、特定の混合工程、焼成工程および粉砕工程を施すために、得られるチタン酸カリウムにおいて、繊維状物の含有割合を低減し、円形度を容易に所望の値に制御することができる。
【００６８】
なお、本出願書類において、チタン酸カリウムの平均粒径は、得られたチタン酸カリウム粒子１００００個程度について、粒度・形状分布測定器（（株）セイシン企業製  ＰＩＴＡ−２型）を用いて各粒子の投影像の面積を測定し、その面積と同じ面積を有する円の直径と、当該直径を有する球に換算した時の体積頻度分布を求めたときの、累積体積が５０％となる直径を意味するものとする。
【００６９】
本出願書類において、チタン酸カリウムの平均太さ（平均短径）および長手方向の平均長さ（平均長径）は、得られたチタン酸カリウムの表面を、イオンスパッター（（株）日立サイエンスシステムズ製）により白金を蒸着後、走査型電子顕微鏡  型式名：Ｓ−４７００（（株）日立ハイテクノロジーズ製）により一視野に粒子数が２５０以上程度となるような倍率で撮影を行い、得られた画像（４視野以上）を基に、画像解析式粒度分布測定ソフトウェア  型式名：Ｍａｃ−Ｖｉｅｗ  Ｖｅｒ．４（（株）マウンテック製）を用いて、各結晶粒子を最小の長方形で囲み、直交する二つの軸のうち短い方を太さ（短径）、長い方を長さ（長径）として２００個以上の粒子を各々測定したときの算術平均値を意味する。
本出願書類において、アスペクト比の平均値も、上記方法で測定された２００個以上の粒子の各短径と長径から各々アスペクト比（長径／短径）を算出したときの算術平均値を意味する。
【００７０】
また、本出願書類において、平均円形度は、上記方法により得られた画像を基に、画像解析式粒度分布測定ソフトウェア  型式名：Ｍａｃ−Ｖｉｅｗ  Ｖｅｒ．４（（株）マウンテック製）を用いて各粒子の面積Ｓと周囲長Ｌを測定した後、各粒子の面積および周囲長から下記式
円形度＝４π×（面積）／（周囲長）２
に基づいて各々円形度を算出したときの算術平均値を意味する。
【００７１】
本発明の製造方法で得られるチタン酸カリウムは、繊維状物（繊維状チタン酸カリウム）の含有割合が、１質量％以下であるものが好ましく、０．７質量％以下であるものがより好ましく、０．５質量％以下であるものがさらに好ましい。
【００７２】
本出願書類において、繊維状物（繊維状チタン酸カリウム）とは、上述した方法により各々求めた、短径が３μｍ以下、長径が５μｍ以上、アスペクト比が３以上であるチタン酸カリウムを意味する。
また、本出願書類において、繊維状物（繊維状チタン酸カリウム）の含有割合は、各結晶粒子を円柱状とみなし、上記方法により求めた短径を円柱の直径、上記方法により求めた長径を円柱の長さ（高さ）として、各粒子の体積を求め、目的とするチタン酸カリウムの真比重（６チタン酸カリウムの場合は３．５ｇ／ｃｍ３）から各粒子の質量を算出した上で、チタン酸カリウムの総質量および繊維状物の総質量を求め、以下の計算式より算出される値を意味する。
繊維状物の含有率（質量％）＝｛（繊維状物の総質量／チタン酸カリウムの総質量）｝×１００
【００７３】
本発明の製造方法で得られるチタン酸カリウムは、比表面積が０．５〜５．０ｍ２／ｇであるものが好ましく、１．０〜４．０ｍ２／ｇであるものがより好ましく、１．５〜３．０ｍ２／ｇであるものがさらに好ましい。
なお、本出願書類において、チタン酸カリウムの比表面積は、ＢＥＴ法により、比表面積測定機（カンタクローム・インスツルメンツ社製）を用い、脱気温度３５０℃、脱気時間４５分で測定された値を意味する。
【００７４】
本発明の製造方法で得られるチタン酸カリウムは、単相化率が、９０％以上であるものが好ましく、９２％以上であるものがより好ましく、９５％以上であるものがさらに好ましい。
【００７５】
なお、本出願書類において、単相化率は、得られたチタン酸カリウムをアルミナ製の乳鉢で粉砕して測定試料とし、粉末Ｘ線回折装置（Ｘ線源：ＣｕＫα線、パナリティカル社製  型式名：Ｘ‘Ｐａｒｔ−ＰｒｏＭＰＤ）を用いて回折Ｘ線パターンを測定したときに、得られた回折Ｘ線パターンのチタン酸カリウムと不純物のメインピークの高さから、以下の計算式により算出される値を意味する。
単相化率（％）＝｛Ｉ／（Ｉ＋Ｓ）｝×１００  
Ｉ：チタン酸カリウムの２θ＝０°〜５０°における最強ピークの高さ
Ｓ：全ての不純物のメインピークの高さの和
本出願書類において、上記不純物とは、ＴｉＯ２、Ｋ２Ｔｉ４Ｏ９等のチタン酸カリウム以外の成分を意味する。
【００７６】
本発明の製造方法により得られるチタン酸カリウムとしては、一般式Ｋ２Ｏ・６ＴｉＯ２で表される６チタン酸カリウムを含むものが好ましく、６チタン酸カリウムや、６チタン酸カリウムとＴｉＯ２との混合物や、６チタン酸カリウムと４チタン酸カリウム等の６チタン酸カリウム以外のチタン酸カリウム相との混合物や、６チタン酸カリウムと４チタン酸カリウム等の６チタン酸カリウム以外のチタン酸カリウム相とＴｉＯ２の混合物であってもよい。
本発明の製造方法により得られるチタン酸カリウムとしては、６チタン酸カリウムの単相化率が９０％以上であるものが好ましく、９２％以上であるものがより好ましく、９５％以上であるものがさらに好ましい。
【００７７】
本発明によれば、単相化率が高く、繊維状物の含有量が低減されたチタン酸カリウムを簡便に製造する方法を提供することができる。
本発明の製造方法により得られるチタン酸カリウムは、耐熱性に優れることから、摩擦調整剤等として好適に使用することができる。
【実施例】
【００７８】
次に、実施例および比較例を挙げて本発明を更に具体的に説明するが、本発明は、以下の例により何ら制限されるものではない。
【００７９】
(実施例１) 
１．混合工程
チタン原料として、四塩化チタン水溶液をアンモニア水で中和し、１００℃で乾燥させて得られた比表面積１８０ｍ２／ｇの二酸化チタン（純度９９．９％）１１３．０９ｋｇ、カリウム原料として炭酸カリウム（Ｕｎｉｄ  Ｃｏ．，  Ｌｔｄ．製、純度９９．９％）３６．９１ｋｇを計量し、振動ロッドミル（中央化工機（株）製）を用いて、上記のとおり計量したチタン原料およびカリウム原料と、変性アルコール（三協化学（株）製）１Ｌとを、振動ロッドミル（中央化工機（株）製）を用い、振幅幅６ｍｍで、２０分間混合することにより、原料混合粉を得た。
２．焼成工程
１．で得られた混合原料粉をコージライトおよびムライトからなる匣鉢に入れた状態で、箱型電気炉（（株）モトヤマ製）を用いて、大気雰囲気下、焼成温度１２５０℃で３時間焼成することにより焼成粉を得た。
３．粉砕工程
得られた焼成粉を、振動ロッドミル（中央化工機（株）製）および衝撃型粉砕機（ホソカワミクロン（株）製ＡＣＭパルベライザー）に対してこの順番で順次５０ｋｇ／時間で投入して、粉砕処理を行うことにより、６チタン酸カリウムを得た。
原料の使用量を表１に示すとともに、６チタン酸カリウムの製造条件と、得られた６チタン酸カリウムの単相化率、繊維状物（繊維状チタン酸カリウム）の含有率、平均円形度とを表２に示す。
【００８０】
（実施例２）
「１．混合工程」において、比表面積１８０ｍ２／ｇの二酸化チタンの使用量を１０２．８５ｋｇに変更し、炭酸カリウムの使用量を３３．５７ｋｇに変更した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率、平均円形度とを表２に示す。
【００８１】
（実施例３）
「２．焼成工程」において、箱型電気炉（（株）モトヤマ製）を、トンネル炉（高砂工業（株）製）に変更して焼成した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率と、平均円形度とを表２に示す。
【００８２】
（実施例４）
「２．焼成工程」において、箱型電気炉（（株）モトヤマ製）を、ロータリーキルン（（株）ツービーエム製）に変更し、焼成時間を３時間から１０分間に変更して焼成した以外は、実施例１と同様にして６チタン酸カリウムを得た。
原料の使用量を表１に示すとともに、６チタン酸カリウムの製造条件と、得られた６チタン酸カリウムの単相化率、繊維状物、平均円形度とを表２に示す。
【００８３】
（実施例５）
「１．混合工程」において、チタン原料を、比表面積１８０ｍ２／ｇの二酸化チタン１１３．０９ｋｇから比表面積２０ｍ２／ｇの二酸化チタン（東邦チタニウム（株）製  純度９９．９％）１１３．０９ｋｇに変更した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率、平均円形度とを表２に示す。
【００８４】
（実施例６）
「１．混合工程」において、チタン原料を、比表面積１８０ｍ２／ｇの二酸化チタン１１３．０９ｋｇから比表面積９ｍ２／ｇの二酸化チタン（ＣＨＩＮＡ  ＢＬＵＥＳＴＡＲ  ＩＮＴＥＲＮＡＴＩＯＮＡＬ  ＣＨＥＭＩＣＡＬ  ＣＯ．，  ＬＴＤ製  純度９９．９％）１１３．４８ｋｇに変更し、炭酸カリウムの使用量を３６．９１ｋｇから３６．５２ｋｇに変更した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率、平均円形度とを表２に示す。
【００８５】
（実施例７）
「１．混合工程」において、チタン原料を、比表面積１８０ｍ２／ｇの二酸化チタン１１３．０９ｋｇから比表面積７．２ｍ２／ｇの二酸化チタン（ＣＯＳＭＯ  ＣＨＥＭＩＣＡＬ  ＣＯ．，  ＬＴＤ．社製  純度９８．８％）１１３．４０ｋｇに変更し、炭酸カリウムの使用量を３６．９１ｋｇから３６．６０ｋｇに変更した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率、平均円形度とを表２に示す。
【００８６】
（実施例８）
「１．混合工程」において、チタン原料を、四塩化チタン水溶液をアンモニア水で中和し、１００℃で乾燥させて得られた比表面積１８０ｍ２／ｇの二酸化チタン（純度９９．９％）５６．９４ｋｇおよび比表面積１．６ｍ２／ｇの二酸化チタン（Ｒｉｏ  Ｔｉｎｔｏ  Ｆｅｒ  ｅｔ  Ｔｉｔａｎｅ  ｉｎｃ．社製  純度９４．７％）５６．９４ｋｇに変更し、炭酸カリウムの使用量を３６．９１ｋｇから３６．１１ｋｇに変更した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率、平均円形度とを表２に示す。
【００８７】
（実施例９）
「１．混合工程」において、炭酸カリウムの使用量を３６．９１ｋｇから３６．１１ｋｇに変更し、「２．焼成工程」において、焼成温度を１２５０℃から１１５０℃に変更した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率、平均円形度とを表２に示す。
【００８８】
（実施例１０）
「１．混合工程」において、炭酸カリウムの使用量を３６．９１ｋｇから３６．１１ｋｇに変更し、「３．粉砕工程」において、粉砕処理を行う手段を、振動ロッドミル（中央化工機（株）製）および衝撃型粉砕機（ホソカワミクロン（株）製ＡＣＭパルベライザー）から、振動ロッドミル（中央化工機（株）製）のみに変更した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率、平均円形度とを表２に示す。
【００８９】
（実施例１１）
「１．混合工程」において、炭酸カリウムの使用量を３６．９１ｋｇから３６．１１ｋｇに変更し、「３．粉砕工程」において、粉砕処理を行う手段を、振動ロッドミル（中央化工機（株）製）および衝撃型粉砕機（ホソカワミクロン（株）製ＡＣＭパルベライザー）から、衝撃型粉砕機（ホソカワミクロン（株）製ＡＣＭパルベライザー）のみに変更した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率、平均円形度とを表２に示す。
【００９０】
（実施例１２）
「１．混合工程」において、チタン原料を、比表面積１８０ｍ２／ｇの二酸化チタン（ＣＯＳＭＯ  ＣＨＥＭＩＣＡＬ  ＣＯ．，  ＬＴＤ．社製  純度９８．８％）１０７．２３ｋｇおよび金属チタン粉（トーホーテック（株）製、純度９８．６％）５．０５ｋｇに変更し、炭酸カリウムの使用量を３６．９１ｋｇから３７．７１ｋｇに変更した以外は、実施例１と同様にして６チタン酸カリウムを得た。
原料の使用量を表１に示すとともに、６チタン酸カリウムの製造条件と、得られた６チタン酸カリウムの単相化率、繊維状物の含有率、平均円形度とを表２に示す。
【００９１】
【表１】
2015209361.tif 000002
【００９２】
【表２】
2015209361.tif 000003
【００９３】
（比較例１）
「１．混合工程」において、チタン原料を、比表面積１８０ｍ２／ｇの二酸化チタン（純度９９．９％）１１３．０９ｋｇから比表面積１．６ｍ２／ｇの二酸化チタン（Ｒｉｏ  Ｔｉｎｔｏ  Ｆｅｒ  ｅｔ  Ｔｉｔａｎｅ  ｉｎｃ．社製  純度９４．７％）１１４．５９ｋｇに変更し、炭酸カリウムの使用量を３６．９１ｋｇから３５．４１ｋｇに変更した以外は、実施例１と同様にして６チタン酸カリウムを得た。
原料の使用量を表３に示すとともに、６チタン酸カリウムの製造条件と、得られた６チタン酸カリウムの単相化率、繊維状物の含有率、平均円形度とを表４に示す。
【００９４】
（比較例２）
「１．混合工程」において、チタン原料を、四塩化チタン水溶液をアンモニア水で中和し、１００℃で乾燥させて得られた比表面積１８０ｍ２／ｇの二酸化チタン（純度９９．９％）２２．８７ｋｇおよび比表面積１．６ｍ２／ｇの二酸化チタン（Ｒｉｏ  Ｔｉｎｔｏ  Ｆｅｒ  ｅｔ  Ｔｉｔａｎｅ  ｉｎｃ．社製  純度９４．７％）９１．４７ｋｇに変更し、炭酸カリウムの使用量を３６．９１ｋｇから３５．６６ｋｇに変更した以外は、実施例１と同様にして６チタン酸カリウムを得た。
原料の使用量を表３に示すとともに、６チタン酸カリウムの製造条件と、得られた６チタン酸カリウムの単相化率、繊維状物の含有率、平均円形度とを表４に示す。
【００９５】
（比較例３）
「２．焼成工程」において、焼成温度を、１２５０℃から１１００℃に変更した以外は、実施例１と同様にして６チタン酸カリウムを得た。
原料の使用量を表３に示すとともに、６チタン酸カリウムの製造条件と、得られた６チタン酸カリウムの単相化率、繊維状物の含有率、平均円形度とを表４に示す。
【００９６】
（比較例４）
粉砕処理を行わなかった（「３．粉砕工程」を施さなかった）以外は、実施例１と同様にして６チタン酸カリウムを得た。
原料の使用量を表３に示すとともに、６チタン酸カリウムの製造条件と、得られた６チタン酸カリウムの単相化率、繊維状物の含有率、平均円形度とを表４に示す。
【００９７】
（比較例５）
「１．混合工程」において、混合手段を、ヘンシェルミキサー（日本コークス工業株式会社製）に変更し、「２．焼成工程」において、焼成処理を、ロータリーキルンを用い、大気雰囲気中、焼成温度９４０℃で２時間行い、得られた焼成粉を乾式分級し、粉砕処理を行わなかった（「３．粉砕工程」を施さなかった）以外は、実施例１と同様にして６チタン酸カリウムを得た。
原料の使用量を表３に示すとともに、６チタン酸カリウムの製造条件と、得られた６チタン酸カリウムの単相化率、繊維状物の含有率、平均円形度とを表４に示す。
【００９８】
（比較例６）
「１．混合工程」において、チタン原料を、比表面積１８０ｍ２／ｇの二酸化チタン（ＣＯＳＭＯ  ＣＨＥＭＩＣＡＬ  ＣＯ．，  ＬＴＤ．社製  純度９８．８％）１０６．７２ｋｇおよび金属チタン粉（トーホーテック（株）製、純度９８．６％）５．５０ｋｇに変更し、炭酸カリウムの使用量を３６．９１ｋｇから３７．７８ｋｇに変更した以外は、実施例１と同様にして６チタン酸カリウムを得た。
原料の使用量を表３に示すとともに、６チタン酸カリウムの製造条件と、得られた６チタン酸カリウムの単相化率、繊維状物の含有率と、平均円径度とを表４に示す。
【００９９】
【表３】
2015209361.tif 000004
【０１００】
【表４】
2015209361.tif 000005
【０１０１】
表１および表２より、実施例１〜実施例１２においては、比表面積１〜２ｍ２／ｇの酸化チタン０〜６０質量％、比表面積７〜２００ｍ２／ｇの酸化チタン４０〜１００質量％並びに金属チタンおよび水素化チタンから選ばれる一種以上を合計で０〜４．５質量％配合されてなるチタン原料と、カリウム化合物からなるカリウム原料とを振動ミルを用いて混合する混合工程と、混合工程で得られた原料混合物を焼成温度１１５０〜１４００℃で焼成する焼成工程と、焼成工程で得られた焼成粉を振動ミルおよび衝撃型粉砕機から選ばれる一種以上により粉砕する粉砕工程とを施して６チタン酸カリウムを製造していることにより、単相化率が高く、繊維状物の含有割合が低減された６チタン酸カリウムを簡便に製造し得ることが分かる。
【０１０２】
一方、表３および表４より、比較例１〜比較例６においては、混合工程において、チタン原料として、比表面積が１．６ｍ２／ｇである酸化チタンのみを用いたり（比較例１）、比表面積が１８０ｍ２／ｇである酸化チタン量が不十分であったり（比較例２）、混合工程における混合手段として振動ミルを用いなかったり（比較例５）、また、焼成工程において、焼成温度が低過ぎたり（比較例３、比較例５）、さらには、粉砕工程を施さない（比較例４、比較例５）ために、単相化率が低かったり（比較例５、比較例６）、繊維状物の含有割合が高い（比較例１〜比較例４）、６チタン酸カリウムしか得られないことが分かる。
【産業上の利用可能性】
【０１０３】
本発明によれば、単相化率が高く、繊維状物の含有量が低減されたチタン酸カリウムを簡便に製造する方法を提供することができる。